ГИБРИДНАЯ ПОЛИУРЕТАНОВАЯ-ПОЛИГИДРОКСИУРЕТАНОВАЯ КОМПОЗИЦИЯ

1. Гибридная полиуретановая-полигидроксиуретановая (PU-PHU) композиция, полученная с помощью способа, включающего следующие стадии:
(i) взаимодействия, по меньшей мере, одного изоцианат-содержащего соединения в стехиометрическом избытке, по меньшей мере, с одним реакционноспособным по отношению к изоцианату соединением, с образованием в результате по меньшей мере одного форполимера,
(ii) взаимодействия указанного, по меньшей мере, одного форполимера с соединением, содержащим одну циклическую карбонатную функциональную группу, приводящего к образованию  форполимера с циклическими карбонатными концевыми группами,
(iii) реакции раскрытия цикла указанного форполимера с циклическими карбонатными концевыми группами с соединением, содержащим, по меньшей мере, одну аминовую функциональную группу, дающей в результате указанную выше гибридную композицию PU-PHU,
отличающегося тем, что стадия указанной реакции раскрытия цикла осуществляется при температуре выше комнатной температуры, предпочтительно, выше 20°С, более предпочтительно, выше 25°С.
2. Гибридная PU-PHU композиция по п.1, где указанное соединение, содержащее, по меньшей мере, одну циклическую карбонатную функциональную группу, включает, по меньшей мере, один 4-членный циклический карбонат, предпочтительно, по меньшей мере, один 5-членный циклический карбонат, более предпочтительно, по меньшей мере, один 6-членный циклический карбонат.
3. Гибридная PU-PHU композиция по п.1 или 2, где амин указанного соединения, содержащего, по меньшей мере, одну аминовую функциональную группу, имеет функциональность, по меньшей мере, 1,8.
4. Гибридная PU-PHU композиция по любому из предыдущих пунктов, где температура, при которой осуществляется указанная стадия реакция раскрытия цикла, находится в пределах от 25°C до 160°C, предпочтительно, между 40°C и 160°C, более предпочтительно, между 45°C и 140°C.
5. Гибридная PU-PHU композиция по любому из предыдущих пунктов, где указанное, по меньшей мере, одно реакционноспособное по отношению к изоцианату соединение, имеет среднечисленную молекулярную массу равную или большую, чем 62, предпочтительно, равную или большую, чем 400, более предпочтительно, большую, чем 1000, еще более предпочтительно, большую, чем 2000, наиболее предпочтительно, большую, чем 3800.
6. Гибридная PU-PHU композиция по любому из предыдущих пунктов, где стадия (ii) осуществляется при молярном отношении указанного, по меньшей мере, одного форполимера к указанному соединению, содержащему, по меньшей мере, одну циклическую карбонатную функциональную группу (NCO:OH) в пределах от 0,5 до 1,05, предпочтительно, от 0,8 до 1.
7. Гибридная PU-PHU композиция по любому из предыдущих пунктов, где указанный, по меньшей мере, один форполимер имеет число NCO в пределах от 0,8 до 25%, более предпочтительно, от 0,8 до 10%.
8. Гибридная PU-PHU композиция по любому из предыдущих пунктов, где стадия (ii) осуществляется при температуре в пределах от 50°C до 150°C, предпочтительно, от 60°C до 130°C, более предпочтительно, от 80°C до 125°C, наиболее предпочтительно, в пределах от 95°C до 122°C.
9. Гибридная PU-PHU композиция по любому из предыдущих пунктов, где стадия (ii) осуществляется в условиях без растворителя.
10. Гибридная PU-PHU композиция по любому из предыдущих пунктов, где стадия (ii) и/или стадия (iii) осуществляется в присутствии катализатора, выбранного из группы, состоящей из 1,4-диазабицикло[2,2,2]октана (DABCO), 1,8-диазабицикло(5,4,0)ундец-7-ена (DBU), триазабициклодецена (TBD), триэтиламина и калия трет-бутаноата, а также их смесей.
11. Гибридная PU-PHU композиция по любому из предыдущих пунктов, где указанное соединение, содержащее, по меньшей мере, одну циклическую карбонатную функциональную группу, представляет собой глицерин-карбонат.
12. Гибридная PU-PHU композиция по любому из предыдущих пунктов, где стадия (iii) осуществляется за период времени до 3 часов, предпочтительно, за 2 часа, более предпочтительно, за 1 час.
13. Гибридная PU-PHU композиция по любому из предыдущих пунктов, где степень превращения форполимера с циклическими карбонатными концевыми группами со стадии (iii) составляет, по меньшей мере, 90%, предпочтительно, по меньшей мере, 95%.
14. Продукт, содержащий PU-PHU композицию по любому из предыдущих пунктов.
15. Способ обработки термореактивого гибридного PU-PHU продукта, где данный способ включает следующие стадии:
получение отвержденного термореактивного гибридного PU-PHU продукта, получаемого с помощью способа по любому из пп.1-13, причем этот продукт имеет наружную поверхность,
oбработки указанного отвержденного термореактивого гибридного PU-PHU продукта посредством оказания, по меньшей мере, одного воздействия, предпочтительно состоящего из механического давления, к указанной наружной поверхности, при заданной температуре и/или в течение заданного периода времени,
получения обработанного гибридного PU-PHU продукта.